(57)【要約】【課題】耐熱性に優れたボンド磁石を提供する。【解決手段】ＳｍＦｅＮ系磁性粉末と、１２ナイロンと、ヘキサフルオロイソプロパノールに対する未抽出成分を含むボンド磁石に関する。また、ＳｍＦｅＮ系磁性粉末と、１２ナイロンとを含むボンド磁石と、非晶質化薬剤とを接触させることと、非晶質化薬剤と接触したボンド磁石を熱処理することを含むボンド磁石の製造方法に関する。【選択図】    なし【特許請求の範囲】
【請求項１】
ＳｍＦｅＮ系磁性粉末と、１２ナイロンと、ヘキサフルオロイソプロパノールに対する未抽出成分を含むボンド磁石。
【請求項２】
ボンド磁石に含まれる前記未抽出成分の含量が０．１質量％を超えて５質量％以下である請求項１に記載のボンド磁石。
【請求項３】
前記未抽出成分の少なくとも一部が、ボンド磁石の表面層に含まれる請求項１または２に記載のボンド磁石。
【請求項４】
前記未抽出成分がボンド磁石の中心部よりも表面層に多く含まれる請求項１から３のいずれか１項に記載のボンド磁石。
【請求項５】
ＳｍＦｅＮ系磁性粉末と、１２ナイロンとを含むボンド磁石と、非晶質化薬剤と、を接触させることと、
非晶質化薬剤と接触したボンド磁石を熱処理することを含むボンド磁石の製造方法。
【請求項６】
熱処理温度が、１５０℃以上１７８℃未満である請求項５に記載のボンド磁石の製造方法。
【請求項７】
熱処理温度が、１６０℃以上である請求項６に記載のボンド磁石の製造方法。
【発明の詳細な説明】
【技術分野】
【０００１】
本発明は、ボンド磁石およびその製造方法に関する。
【背景技術】
【０００２】
特許文献１には、磁性粉末の表面にナイロン皮膜を形成したボンド磁石が開示されている。また、特許文献２には、結晶性樹脂であるナイロン６樹脂と非晶質ナイロン樹脂とを含むボンド磁石が開示されている。
【０００３】
いずれのボンド磁石も、耐熱性に関する開示がされているものの、更なる耐熱性の向上が望まれている。
【先行技術文献】
【特許文献】
【０００４】
【特許文献１】特開２００５−１１６７８９号公報
【特許文献２】特開平９−１２８６９号公報
【発明の概要】
【発明が解決しようとする課題】
【０００５】
本発明は、耐熱性に優れたボンド磁石を提供することを目的とする。
【課題を解決するための手段】
【０００６】
本発明者は、ボンド磁石の耐熱性向上を目的に種々検討したところ、ボンド磁石に１２ナイロン由来のヘキサフルオロイソプロパノール抽出に対する未抽出成分が存在すると、酸化劣化が抑制され、耐熱性が向上することを見出し、本発明を完成した。
【０００７】
すなわち、本発明は、ＳｍＦｅＮ系磁性粉末と、１２ナイロンと、ヘキサフルオロイソプロパノールに対する未抽出成分を含むボンド磁石に関する。また、本発明は、ＳｍＦｅＮ系磁性粉末と、１２ナイロンとを含むボンド磁石と、非晶質化薬剤と、を接触させることと、非晶質化薬剤と接触したボンド磁石を熱処理することを含むボンド磁石の製造方法に関する。
【発明の効果】
【０００８】
本発明のボンド磁石は、ヘキサフルオロイソプロパノールに対する未抽出成分を含むため、耐熱性が大きく向上する。
【図面の簡単な説明】
【０００９】
【図１】実施例１で作製したボンド磁石をヘキサフルオロイソプロパノールでソックスレー抽出した後の試験片の写真である。
【発明を実施するための形態】
【００１０】
以下、本発明の実施形態について詳述する。ただし、以下に示す実施形態は、本発明の技術思想を具体化するための一例であり、本発明を以下のものに限定するものではない。なお、本明細書において「工程」との語は、独立した工程だけではなく、他の工程と明確に区別できない場合であってもその工程の所期の目的が達成されれば、本用語に含まれる。
【００１１】
本実施形態のボンド磁石（以下ボンド磁石（Ａ））は、ＳｍＦｅＮ系磁性粉末と、１２ナイロンと、ヘキサフルオロイソプロパノールに対する未抽出成分を含むことを特徴とする。
【００１２】
ボンド磁石（Ａ）に含まれるＳｍＦｅＮ系磁性粉末は、Ｔｈ２Ｚｎ１７型の結晶構造をもち、一般式がＳｍｘＦｅ１００−ｘ−ｙＮｙで表される希土類金属Ｓｍと鉄Ｆｅと窒素Ｎからなる窒化物である。ここで、希土類金属Ｓｍの原子％のｘ値は、８．１〜１０％の範囲に、Ｎの原子％のｙ値は、１３．５〜１３．９（原子％）の範囲に、残部を主としてＦｅとする。また、ＳｍＦｅＮ系磁性粉末は、より一般的にはＳｍ２Ｆｅ１７Ｎ３で表される。ＳｍＦｅＮ系は、フェライト系に比べると磁力が強く、比較的少ない量でも高磁力を発生することができる。また、ＳｍＦｅＮ系は、ＮｄＦｅＢ系やＳｍＣｏ系といった他の希土類系と比べると、粒子径が小さく、母材樹脂へのフィラーとして適していることや、錆び難いという特長がある。また、ボンド磁石（Ａ）は、更にＮｄＦｅＢ系、ＳｍＣｏ系の希土類磁性粉末や、フェライト系磁性粉末を含んでいても良い。
【００１３】
磁性粉末の平均粒子径は特に限定されないが、ＳｍＦｅＮ系の場合、平均粒子径の下限は０．１μｍ以上が好ましく、０．５μｍ以上がより好ましく、また、平均粒子径の上限は、１０μｍ以下が好ましく、５μｍ以下がより好ましい。０．１μｍ未満では、磁性粒子は容易に酸化されやすいため磁気特性が低下し、１０μｍを超えると多磁区構造を取りやすくなるため磁気特性が低下する傾向がある。なお、平均粒径は、粒度分布における小粒径側からの体積累積５０％に相当する粒径として測定される。
【００１４】
ボンド磁石（Ａ）に含まれる１２ナイロンの含有量は、磁性粉末１００質量部に対して、下限は３質量部以上が好ましく、５質量部以上がより好ましく、上限は１５質量部以下が好ましく、１０質量部以下がより好ましい。３質量部未満では、樹脂層が少ないため機械特性が大きく低下し、１５質量部を超えると、磁性層の割合が少なくなるため強力な磁石にはならない。また、ボンド磁石（Ａ）の耐熱性に影響がない程度であれば、他の樹脂を含んでいても良く、例えば、ＰＰＳ（ポリフェニレンサルファイド）樹脂、ＰＰ（ポリプロピレン）樹脂などが挙げられる。
【００１５】
ボンド磁石（Ａ）に含まれるヘキサフルオロイソプロパノールに対する未抽出成分とは、ボンド磁石（Ａ）をヘキサフルオロイソプロパノールによりソックスレー抽出すると、１２ナイロンが、ヘキサフルオロイソプロパノールに溶解することにより抽出され、残った抽出残渣には、磁性粉末成分とヘキサフルオロイソプロパノールに対する未抽出成分が含まれる。この実施形態においては、ボンド磁石（Ａ）についてソックスレー抽出を２４時間行い、残った抽出残渣から磁性粉末成分を除いたものをいう。また、ヘキサフルオロイソプロパノールに対する未抽出成分は、ヘキサフルオロイソプロパノールに対する溶解性を考慮すると、１２ナイロンの架橋物と推定される。
【００１６】
ボンド磁石（Ａ）に含まれる未抽出成分の含量は、０．１質量％を超えて５質量％以下であればよく、０．１５質量％以上１質量％以下がより好ましい。０．１質量％以下では、磁石表面の１２ナイロンの架橋密度が低いため磁石として高い機械的耐熱性を得ることは難しく、５質量％を超えると、ボンド磁石（Ａ）中に含まれる１２ナイロンの割合が減少するため弾性が低下し熱衝撃により割れやすくなる。ここで、未抽出成分の含量は、残った抽出残渣の質量から磁性粉末成分の含有量を差し引くことで算出できる未抽出成分の質量を、ソックスレー抽出前のボンド磁石の質量で割ることにより算出することができる。なお、磁性粉末成分の含有量は、抽出残渣を全溶解させた後にＩＣＰ−ＡＥＳ分析により求めた磁性粉末由来の金属成分の含有量から算出することができる。
【００１７】
ボンド磁石（Ａ）に含まれる未抽出成分は、ボンド磁石（Ａ）の表面層に、少なくとも一部が含まれていればよく、ボンド磁石の耐熱性の点よりボンド磁石（Ａ）の中心部よりも表面層に多く含まれることが好ましい。表面層の厚みは、例えば、耐熱性を考慮して、表面から深さ方向において１０μｍ以上１ｍｍ以下が好ましい。
【００１８】
ボンド磁石（Ａ）は、ボンド磁石に一般的に配合される成分、たとえば酸化防止剤、重金属不活性化剤、滑剤、可塑剤などを含んでいても良い。
【００１９】
本実施形態のボンド磁石の製造方法は、
ＳｍＦｅＮ系磁性粉末と、１２ナイロンとを含むボンド磁石（以下ボンド磁石（Ｂ））と、非晶質化薬剤とを接触させることと、
非晶質化薬剤と接触したボンド磁石を熱処理すること
を含むことを特徴とする。
【００２０】
ＳｍＦｅＮ系磁性粉末と、１２ナイロンとを含むボンド磁石（Ｂ）と、非晶質化薬剤と、を接触させた後、熱処理を行うと、ＳｍＦｅＮ系磁性粉末が触媒として作用することにより、ヘキサフルオロイソプロパノール対し未抽出成分である１２ナイロン架橋物が生成するため、得られたボンド磁石の耐熱性が向上すると考えられる。なお、非晶質化薬剤は、結晶性の１２ナイロンを溶解して非晶質化させることができる成分を含むものである。
【００２１】
ボンド磁石（Ｂ）におけるＳｍＦｅＮ系磁性粉末は、前述で説明したとおりであるから、ここではその説明を省略するが、例えば特許第３６９８５３８号で開示された方法で製造できる。
【００２２】
ボンド磁石（Ｂ）は更に、ＮｄＦｅＢ系、ＳｍＣｏ系の希土類磁性粉末や、フェライト系磁性粉末を含んでいても良い。ＮｄＦｅＢ系磁性粉末については、例えば、特許第３５６５５１３号に記載されたＨＤＤＲ法により製造でき、平均粒径が４０〜２００μｍ、最大エネルギー積が３４〜４２ＭＧＯｅ（２７０〜３３５ｋＪ／ｍ3）のものを好適に使用できる。また、Ｓｍ−Ｃｏ磁性粉末については、例えば、特許第３５０５２６１号により製造でき、平均径１０〜３０μｍのものが使用できる。
【００２３】
ボンド磁石（Ｂ）に含まれる１２ナイロンの含有量は磁性粉末１００質量部に対して、下限は３質量部以上が好ましく、５質量部以上がより好ましく、上限は１５質量部以下が好ましく、１０質量部以下がより好ましい。１２ナイロンの含有量が、３質量部未満では、樹脂層が少ないため機械特性が大きく低下し、１５質量部を超えると、磁性層の割合が少なくなるため強力な磁石にはならない。また、ボンド磁石（Ｂ）の耐熱性に影響のない程度であれば、他の樹脂を含んでいても良く、例えば、ＰＰＳ樹脂、ＰＰ樹脂などが挙げられる。
【００２４】
ボンド磁石（Ｂ）に一般的に配合される成分、たとえば酸化防止剤、重金属不活性化剤、滑剤、可塑剤などを含んでいても良い。
【００２５】
ボンド磁石（Ｂ）は、磁性粉末と１２ナイロンとを溶融混練して、コンパウンドを作製し、それらコンパウンドを成形することにより得ることができる。コンパウンドを作製する際に用いる溶融混練機は特に限定されないが、単軸スクリュー混練機、二軸スクリュー混練機、ミキシングロール、ニーダ、バンバリーミキサ、噛み合わせ型二軸スクリュー押出機、非噛み合わせ二軸スクリュー押出機等を用いることができ、溶融混練温度は１２ナイロンを用いる場合は、１８０℃以上２５０℃以下とすることができる。また、得られたコンパウンドを成形する方法は、特に限定されず、射出成形、圧縮成形、押出成形、圧延成形などを適用することができる。ＳｍＦｅＮ系磁性粉末を用いる場合は、ボンド磁石組成物内部の磁粉が整列するように、機械配向もしくは磁場配向を行うことが好ましい。
【００２６】
非晶質化薬剤とは、結晶性の１２ナイロンを溶解して非晶質化させることができる成分（Ａ）と有機溶媒（Ｂ）を含み、非晶質化薬剤中の各成分の含有量は、１２ナイロンを溶解して非晶質化させる成分（Ａ）は１０〜３０質量％、有機溶媒（Ｂ）は７０〜９０質量％とすることができる。非晶質化薬剤の例としては、例えば特開２００３−８９１３１号公報が挙げられる。
【００２７】
結晶性の１２ナイロンを溶解して非晶質化させる成分（Ａ）とは、１２ナイロンの結晶領域の一部を溶解して非晶質化させ、高分子鎖同士の隙間に入ることで高分子鎖間を広げる成分である。たとえば二価以上のフェノール類、フッ素原子を含むフルオロアルコール類、ナイロン樹脂と強く水素結合する−ＳＯ２ＮＨ２基をもつベンゼンスルホンアミド類などが挙げられる。
【００２８】
二価以上のフェノール類とは、分子中に水酸基を二個以上有するベンゼン化合物であり、たとえば１，３−ジヒドロキシベンゼン、１，２−ジヒドロキシベンゼン、１，４−ジヒドロキシベンゼン、１−クロロ−２，４−ジヒドロキシベンゼン、２−クロロ−１，３−ジヒドロキシベンゼン、１，３−ジヒドロキシ−４−メチルベンゼン、１，３−ジヒドロキシ−２−メチルベンゼン、３，５−ジヒドロキシ安息香酸、２，４−ジヒドロキシ安息香酸などの二価フェノール類、１，２，３−トリヒドロキシベンゼン、１，２，４−トリヒドロキシベンゼン、１，３，５−トリヒドロキシベンゼン、３，４，５−トリヒドロキシ安息香酸、２，４，６−トリヒドロキシ安息香酸などの三価のフェノール類などが挙げられる。なかでも、溶剤への溶解性に優れた二価のフェノール類が好ましく、例えば、入手性の点より、１，３−ジヒドロキシベンゼンがより好ましい。
【００２９】
フッ素原子を含むフルオロアルコール類としては、含フッ素アルコールやフッ素系アルコールなどの名称でも分類され、たとえば１，２，３−トリフルオロエチルアルコール、１，１，１，３，３，３−ヘキサフルオロ−２−プロパノール（ＨＦＩＰ）、２，２，３，３−テトラフルオロ−１−プロパノール、２−パーフルオロアルキルエチルアルコールなどが挙げられる。なかでも、１，１，１，３，３，３−ヘキサフルオロ−２−プロパノール（ＨＦＩＰ）が、１２ナイロン樹脂の溶解性に優れるので好ましい。
【００３０】
ナイロン樹脂と強く水素結合する−ＳＯ２ＮＨ２基をもつベンゼンスルホンアミド類とは、第一級スルホンアミドＲ−ＳＯ２ＮＨ２、第二級スルホンアミドＲ−ＳＯ２ＮＨＲ’、第三級スルホンアミドＲ−ＳＯ２ＮＲ’Ｒ’’の構造で表わされる、スルホンアミド基（−ＳＯ２ＮＨ２）を構造中に有する化合物をいう。各式中、Ｒは芳香族炭化水素基であり、Ｃｌ等のハロゲン、ＮＨ２基、スルホンアミド基などで置換されていてもよい。Ｒ’、Ｒ’’はＣｎＨ２ｎ＋１（ｎ＝１〜４）の化学式で表される炭化水素基である。たとえば、ベンゼンスルホンアミド、１，２−ベンゼンジスルホンアミド、２−クロロベンゼンスルホンアミド、４−クロロベンゼンスルホンアミド、２−メチルベンゼンスルホンアミド、４−メチルベンゼンスルホンアミド、３−アミノベンゼンスルホンアミド、４−アミノベンゼンスルホンアミド、４−（２−アミノエチル）ベンゼンスルホンアミド等が挙げられる。なかでも、ナイロン樹脂のアミド基と強い水素結合会合体を形成しやすい第一級スルホンアミド（Ｒ−ＳＯ２ＮＨ２）が好ましく、溶剤可溶性や熱安定性の観点から、Ｒがベンゼン環であるベンゼンスルホンアミドがより好ましい。
【００３１】
有機溶媒（Ｂ）としては、アルコール類が好ましく、たとえば、メチルアルコール、エチルアルコール、プロピルアルコール、イソプロピルアルコール、ブチルアルコール、ペンチルアルコール、ｔｅｒｔ−ブチルアルコール、ヘキシルアルコールなどが挙げられる。
【００３２】
非晶質化薬剤は更に、上述の成分（Ａ）による高分子鎖間の広がりを維持できる成分（Ｃ）を含んでいても良い。成分（Ｃ）としては、溶解パラメーター（ＳＰ値）が９〜１３の範囲のものであって、１２ナイロンのアミド基と水素結合を形成することができる官能基と嵩高い分子構造を有するものが挙げられる。成分（Ａ）により生じた高分子鎖間に成分（Ｃ）が入り各々の高分子鎖と水素結合することで、成分（Ｃ）が柱のような働きをするので高分子鎖間の広がりを維持することができると考えられる。成分（Ｃ）としては、たとえば、１２ナイロン以外のナイロン、フルオレン骨格をもつ化合物などが挙げられる。非晶質化薬剤中の成分（Ｃ）の含有量は、１０〜２０質量％とすることができる。
【００３３】
１２ナイロン以外のナイロンとしては、たとえば６ナイロン（ＳＰ値：１１．６）、６，６ナイロン（ＳＰ値：１１．６）、１１ナイロン（ＳＰ値：１０．１）、６，１２ナイロン（ＳＰ値：１１．６）、６，１０ナイロン（ＳＰ値：１０．８）、６，６６ナイロン（ＳＰ値：１１．６）、ナイロンＭＸＤ６（ＳＰ値：１１．６）などが挙げられる。これらは単独で用いることも複数種類を混合して用いることもできる。
【００３４】
フルオレン骨格をもつ化合物としては、たとえばビスアミノフェニレンフルオレン（ＳＰ値：１２．７）、ビストルイジンフルオレン（ＳＰ値：１２．３）、ビスフェノキシエタノールフルオレン（ＳＰ値：１２．３）、２−アミノフルオレン（ＳＰ値：１２．７）などの低分子量のフルオレン化合物や、フルオレン構造をもつオリゴマーまたはポリマー（例えばフルオレン系オリゴマー、オグソールＭＦ−１１、大阪ガスケミカル製）などが挙げられる。これらは単独でも、複数種類を混合して用いることもできる。
【００３５】
ボンド磁石（Ｂ）と、非晶質化薬剤と、を接触させる方法としては、両者を接触させることができるものであれば特に限定されないが、たとえばボンド磁石（Ｂ）を非晶質化薬剤に浸漬させる方法、ボンド磁石（Ｂ）に非晶質化薬剤を塗布や噴霧する方法などが挙げられる。
【００３６】
次に、非晶質化薬剤と接触したボンド磁石を熱処理する。非晶質化薬剤と接触させて非晶質化した１２ナイロンは、熱処理することで架橋し、ヘキサフルオロイソプロパノールに対して未抽出成分となる。ボンド磁石（Ｂ）に含まれるＳｍＦｅＮ系磁性粉末が、触媒として機能することで、架橋反応を促進して、熱処理時間を大幅に短縮できる。
【００３７】
熱処理温度は、下限は、１５０℃以上が好ましく、１６０℃以上がより好ましい。一方、上限は１７８℃未満が好ましい。１５０℃未満では、架橋反応を生じさせるのに長時間要すため処理コストが増大し、１７８℃以上では１２ナイロンの溶融等により変形が大きくなるため好ましくない。
【００３８】
熱処理時間は特に限定されないが、上限は１００時間以下が好ましく、１０時間以下がより好ましい。１００時間を超えると、処理時間の増大にともない処理コストが増大するため好ましくない。
【実施例】
【００３９】
以下、実施例について説明する。なお、特に断りのない限り、「％」は質量基準である。
【００４０】
実施例１
ボンド磁石用組成物の製造
サマリウム鉄窒素磁性粉末（平均粒径３μｍ）９２質量％に対して１２ナイロン樹脂粉末７．７質量％、フェノール系酸化防止剤粉末０．３質量％をミキサーで混合した後、混合粉を二軸混練機に投入し、２１０℃にて混練して混練物を得た。得られた混練物を冷却後、切断しボンド磁石用組成物を得た。
【００４１】
成形工程
得られたボンド磁石用組成物を２５０℃のシリンダー内で溶解させ、９０℃に調温した金型内に９ｋＯｅ配向磁場を印加しながら射出成形することで、ボンド磁石（Ｂ）を得た。
【００４２】
非晶質化・熱処理工程
得られたボンド磁石（Ｂ）に、非晶質化薬剤としてＮＰ−２２１（ジヒドロキシベンゼン誘導体混合物のアルコール溶液、株式会社型善製）を全ての面に塗布した。続いて、自然乾燥によりアルコール溶剤を揮発し、１５０℃に調温したオーブンに1時間入れ、大気暴露することで熱処理を行い、ボンド磁石（Ａ）を得た。表１に各実施例の熱処理時間の条件を示す。
【００４３】
実施例２〜４
熱処理時間を変更した以外は実施例１に記載の方法でボンド磁石（Ａ）を作製した。
表１に各実施例の熱処理時間の条件を示す。
【００４４】
実施例５
サマリウム鉄窒素磁性粉末の代わりに、サマリウム鉄窒素粉末と平均粒子径２００μｍのネオジウム鉄ボロン粉末との５：９５質量比での混合粉末とした以外は実施例２に記載の方法でボンド磁石を作製した。
【００４５】
実施例６
サマリウム鉄窒素磁性粉末の代わりに、サマリウム鉄窒素粉末と平均粒子径２００μｍのネオジウム鉄ボロン粉末との５０：５０質量比での混合粉末とした以外は実施例２に記載の方法でボンド磁石を作製した。
【００４６】
実施例７
サマリウム鉄窒素磁性粉末の代わりに、サマリウム鉄窒素粉末と平均粒子径１μｍの異方性フェライト粉末との５：９５質量比での混合粉末とした以外は実施例２に記載の方法でボンド磁石を作製した。
【００４７】
実施例８
サマリウム鉄窒素磁性粉末の代わりに、サマリウム鉄窒素粉末と平均粒子径１μｍの異方性フェライト粉末との５０：５０質量比での混合粉末とした以外は実施例２に記載の方法でボンド磁石を作製した。
【００４８】
比較例１
実施例１の製造方法において、非晶質化薬剤での処理と熱処理を行わなかったこと以外は同様にしてボンド磁石を作製した。
【００４９】
比較例２
サマリウム鉄窒素磁性粉末の代わりに、平均粒子径２００μｍのネオジム鉄ボロン粉末９１．５質量％、１２ナイロン樹脂粉末８．２質量％とした以外は実施例２に記載の方法でボンド磁石を作製した。
【００５０】
比較例３
サマリウム鉄窒素磁性粉末の代わりに、平均粒子径１μｍの異方性フェライト粉末８８質量％、１２ナイロン樹脂粉末１１．７質量％とした以外は実施例２に記載の方法でボンド磁石を作製した。
【００５１】
比較例４
＜１２ナイロン樹脂の混練・成形工程＞
磁性粉末を含まず、１２ナイロン樹脂粉末９９．７質量％に、フェノール系酸化防止剤０．３質量％をミキサーで混合した後、混合粉を二軸混練機に投入し、１９０℃にて混練して混練物を得た。得られた混練物を冷却後、適当な大きさに切断し１２ナイロン樹脂組成物を得、続いて、射出成形機のホッパーに投入した後２００℃のシリンダー内で溶解させ、４０℃に調温した金型内に射出成形することで、ボンド磁石を得た。
【００５２】
実施例および比較例で得られたボンド磁石を、以下に示す方法で評価した。評価結果を表１に示す。
＜機械的耐熱性の評価＞
得られたボンド磁石を、エアコンの効いた室内で室温にて１晩放置した後、荷重たわみ温度（ＨＤＴ）の測定（条件：フラットワイズ、試験荷重：１．８０ＭＰａ、昇温レート：１２０℃／ｈｒ）により、短期耐熱性を評価した。
実施例１〜８は、比較例１〜４よりもＨＤＴ温度が高いことから耐熱性が向上することを確認した。
【００５３】
＜長期耐熱性の評価＞
得られたボンド磁石を、エアコンの効いた室内で室温にて１晩放置した後、１５０℃に調温したオーブンに投入して大気暴露し、１０００時間後の成形品を、エアコンの効いた室内で室温にて１晩放置した後、多目的強度試験機を用いて曲げ強度を測定した。オーブン投入前のボンド磁石の曲げ強度に対する１０００時間後の成形品の曲げ強度の割合を曲げ強度維持率として評価した。
実施例１〜８は、比較例１〜４よりも曲げ強度維持率が高いことから長期の耐熱性が向上することを確認した。
【００５４】
＜未抽出成分の評価＞
実施例１にて得られたボンド磁石に対してヘキサフルオロイソプロパノールによるソックスレー抽出した後の抽出残渣を図１に示す。表面に約１００μｍの薄い層が形成されていることを確認できた。その他実施例２〜８および比較例１〜４についても同様にソックスレー抽出を行ったところ、実施例２〜８については約１００μｍの表面層を確認できたが、比較例１〜４については、表面層を確認できなかった。
【００５５】
実施例１について抽出残渣の表面層に含まれる磁性粉末由来のＦｅ濃度を蛍光Ｘ線分析法（ＸＲＦ）により測定し、Ｃ濃度をＴＯＣ分析（燃焼法）により測定したところ、Ｆｅ濃度は７２．１質量％、Ｃ濃度は２．２質量％であった。また、抽出残渣の中心部についても同様にＦｅ分析、Ｃ分析を行ったところ、それぞれ７２．１質量％、０．３６質量％であった。式：Ｃ／Ｆｅ×１００で定義される抽出残渣中に含まれる未抽出成分の比率は、表面層３．１％、中心部０．５％となり、未抽出成分は表面層に多く含まれていることを確認できた。表１より、実施例２〜８についても同様に未抽出成分は表面層に多く含まれていることを確認できた。
また、各実施例および比較例の未抽出成分の含量を、残った抽出残渣の質量から磁性粉末成分の含有量を差し引くことで算出できる未抽出成分の質量を、ソックスレー抽出前のボンド磁石の質量で割ることにより算出した。なお、磁性粉末成分の含有量は、抽出残渣を全溶解させた後にＩＣＰ−ＡＥＳ分析により求めた磁性粉末由来の金属成分の含有量から算出した。
【００５６】
【表１】
2020057773.tif 000002
【産業上の利用可能性】
【００５７】
本発明のボンド磁石は、高い耐熱性を有することから、モーター等の用途に好適に適用することができる。
【図１】
2020057773.tif 000003